【手続補正書】
【提出日】平成29年9月14日(2017.9.14)
【手続補正１】
【補正対象書類名】特許請求の範囲
【補正対象項目名】全文
【補正方法】変更
【補正の内容】
【特許請求の範囲】
【請求項１】
ａ）１種以上の紫外線吸収剤、
ｂ）１種以上のヒンダードアミン系光安定剤、又は
ｃ）１種以上の酸化防止剤
を含む添加剤１種以上が組み込まれたポリオレフィン基材を含有する、ポリオレフィン組成物であって、
以下の特性：
ＡＳＴＭ  Ｄ４２２６に従って測定した衝撃強さが、３５ｉｎ−ｌｂを超えるものであり、
ＡＳＴＭ  Ｄ６９６に従って測定した線熱膨張係数が、４．５×１０-5ｉｎ／ｉｎ／ｆｔ未満であり、そして任意で
ＡＳＴＭ  Ｄ６８６４に従って、完成したサイディング部における色の均一性が許容可能であり、及び／又は
ＡＳＴＭ  Ｄ２２４４に従って、目的とする用途のための色差ΔＥが、許容可能な低さであり、及び／又は
ＵＬ−９４でＶ−１又はＶ−０の評価を示すか、及び／又はＡＳＴＭ  Ｅ−８４に従って測定した火炎伝播指数が、２００未満である、
を示し；
前記ポリオレフィン組成物は、家屋のサイディング、外装材、下端、及び屋根材から成る群から選択される押出成形製品に組み込まれ；及び
前記押出成形製品は、厚さが約０．０３０インチ〜約０．０７０インチであり、質量が約０．１８ｌｂｓ／ｆｔ2〜約０．３１ｌｂｓ／ｆｔ2である；
前記ポリオレフィン組成物。
【請求項２】
前記ポリオレフィン基材に、
ｄ）１種以上の着色剤、
ｅ）１種以上の充填材、
ｆ）１種以上の難燃剤、及び
ｇ）１種以上の抗菌性化合物
を含む追加の添加剤が組み込まれている、請求項１に記載のポリオレフィン組成物。
【請求項３】
前記ポリオレフィン基材が、ポリエチレン、ポリプロピレン、エチレン／プロピレンコポリマー、ポリプロピレンとポリエチレンとの混合物、又はそれらの２つ以上の混合物を含む、請求項１に記載のポリオレフィン組成物。
【請求項４】
請求項２に記載のポリオレフィン組成物であって、
前記１種以上の紫外線吸収剤は、ヒドロキシフェニルベンゾトリアゾール、トリス−アリール−ｓ−トリアジン、ヒドロキシベンゾエート、２−ヒドロキシベンゾフェノン、及びシアノアクリレートから成る群から選択され、
前記１種以上の酸化防止剤は、有機リン系安定剤／ヒンダードフェノール系酸化防止剤の組み合わせ、ジアルキルヒドロキシルアミン安定剤、有機リン系安定剤／ジアルキルヒドロキシルアミン安定剤の組み合わせ、アミンオキシド系安定剤、及び有機リン系安定剤／アミンオキシド系安定剤の組み合わせから成る群から選択され、
前記１種以上の着色剤は、有機及び無機の顔料からなる群から選択され、
前記１種以上の充填材は、天然繊維、及び無機充填材から成る群から選択され、かつ
前記１種以上の難燃剤は、塩素化難燃剤、臭素化難燃剤、リン系難燃剤、金属水酸化物化合物、メラミン系化合物、アンチモン化合物、ホウ酸塩化合物、及びその他の金属含有難燃剤から成る群から選択される、前記ポリオレフィン組成物。
【請求項５】
請求項１に記載のポリオレフィン組成物であって、
前記１種以上の紫外線吸収剤が、５−クロロ−２−（３−ｔ−ブチル−２−ヒドロキシ−５−メチルフェニル）−２Ｈ−ベンゾトリアゾール、２−（３，５−ビス−α−クミル−２−ヒドロキシフェニル）−２Ｈ−ベンゾトリアゾール、４，６−ジフェニル−２−（４−ヘキシルオキシ−２−ヒドロキシフェニル）−ｓ−トリアジン、４，６−ビス−（２，４−ジメチルフェニル）−２−（２−ヒドロキシ−４−オクチルオキシフェニル）−ｓ−トリアジン、ヘキサデシル３，５−ジ−ｔｅｒｔ−ブチル−４−ヒドロキシベンゾエート、２，４−ジ−ｔｅｒｔ−ブチルフェニル３，５−ジ−ｔｅｒｔ−ブチル−４−ヒドロキシベンゾエート、及び４−オクチルオキシ−２−ヒドロキシベンゾフェノンから成る群から選択され、かつ
前記ヒンダードアミン系光安定剤が、以下のものから成る群：
（１）１−シクロヘキシルオキシ−２，２，６，６−テトラメチル−４−オクタデシルアミノピペリジン、
（２）ビス（２，２，６，６−テトラメチルピペリジン−４−イル）セバケート、
（３）ビス（１−アセトキシ−２，２，６，６−テトラメチルピペリジン−４−イル）セバケート、
（４）ビス（１，２，２，６，６−ペンタメチルピペリジン−４−イル）セバケート、
（５）ビス（１−シクロヘキシルオキシ−２，２，６，６−テトラメチルピペリジン−４−イル）セバケート、
（６）ビス（１−オクチルオキシ−２，２，６，６−テトラメチルピペリジン−４−イル）セバケート、
（７）ビス（１−アシル−２，２，６，６−テトラメチルピペリジン−４−イル）セバケート、
（８）ビス（１，２，２，６，６−ペンタメチル−４−ピペリジル）ｎ−ブチル−３，５−ジ−ｔｅｒｔ−ブチル−４−ヒドロキシベンジルマロネート、
（９）２，４−ビス［（１−シクロヘキシルオキシ−２，２，６，６−テトラメチルピペリジン−４−イル）ブチルアミノ］−６−（２−ヒドロキシエチルアミノ）−ｓ−トリアジン、
（１０）ビス（１−シクロヘキシルオキシ−２，２，６，６−テトラメチルピペリジン−４−イル）アジペート、
（１１）２，４−ビス［（１−シクロヘキシルオキシ−２，２，６，６−ピペリジン−４−イル）ブチルアミノ］−６−クロロ−ｓ−トリアジン、
（１２）１−（２−ヒドロキシ−２−メチルプロポキシ）−４−ヒドロキシ−２，２，６，６−テトラメチルピペリジン、
（１３）１−（２−ヒドロキシ−２−メチルプロポキシ）−４−オキソ−２，２，６，６−テトラメチルピペリジン、
（１４）１−（２−ヒドロキシ−２−メチルプロポキシ）−４−オクタデカノイルオキシ−２，２，６，６−テトラメチルピペリジン、
（１５）ビス（１−（２−ヒドロキシ−２−メチルプロポキシ）−２，２，６，６−テトラメチルピペリジン−４−イル）セバケート、
（１６）ビス（１−（２−ヒドロキシ−２−メチルプロポキシ）−２，２，６，６−テトラメチルピペリジン−４−イル）アジペート、
（１７）２，４−ビス｛Ｎ−［１−（２−ヒドロキシ−２−メチルプロポキシ）−２，２，６，６−テトラメチルピペリジン−４−イル］−Ｎ−ブチルアミノ｝−６−（２−ヒドロキシエチルアミノ）−ｓ−トリアジン、
（１８）４−ベンゾイル−２，２，６，６−テトラメチルピペリジン、
（１９）ジ−（１，２，２，６，６−ペンタメチルピペリジン−４−イル）ｐ−メトキシベンジリデンマロネート、
（２０）２，２，６，６−テトラメチルピペリジン−４−イルオクタデカノエート、
（２１）ビス（１−オクチルオキシ−２，２，６，６−テトラメチルピペリジル）スクシネート、
（２２）１，２，２，６，６−ペンタメチル−４−アミノピペリジン、
（２３）２−ウンデシル−７，７，９，９−テトラメチル−１−オキサ−３，８−ジアザ−４−オキソ−スピロ［４．５］デカン、
（２４）トリス（２，２，６，６−テトラメチル−４−ピペリジル）ニトリロトリアセテート、
（２５）トリス（２−ヒドロキシ−３−（アミノ−（２，２，６，６−テトラメチルピペリジン−４−イル）プロピル）ニトリロトリアセテート、
（２６）テトラキス（２，２，６，６−テトラメチル−４−ピペリジル）−１，２，３，４−ブタン−テトラカルボキシレート、
（２７）テトラキス（１，２，２，６，６−ペンタメチル−４−ピペリジル）−１，２，３，４−ブタン−テトラカルボキシレート、
（２８）１，１’−（１，２−エタンジイル）−ビス（３，３，５，５−テトラメチルピペラジノン）、
（２９）３−ｎ−オクチル−７，７，９，９−テトラメチル−１，３，８−トリアザスピロ［４．５］デカン−２，４−ジオン、
（３０）８−アセチル−３−ドデシル−７，７，９，９−テトラメチル−１，３，８−トリアザスピロ［４．５］デカン−２，４−ジオン、
（３１）３−ドデシル−１−（２，２，６，６−テトラメチル−４−ピペリジル）ピロリジン−２，５−ジオン、
（３２）３−ドデシル−１−（１，２，２，６，６−ペンタメチル−４−ピペリジル）ピロリジン−２，５−ジオン、
（３３）Ｎ，Ｎ’−ビス−ホルミル−Ｎ，Ｎ’−ビス（２，２，６，６−テトラメチル−４−ピペリジル）ヘキサメチレンジアミン、
（３３ａ）ビス（１−ウンデカニルオキシ−２，２，６，６−テトラメチルピペリジン−４−イル）カーボネート、
（３４）２，４−ビス［（１−シクロヘキシルオキシ−２，２，６，６−ピペリジン−４−イル）ブチルアミノ］−６−クロロ−ｓ−トリアジンと、Ｎ，Ｎ’−ビス（３−アミノプロピル）エチレンジアミン）との反応生成物、
（３５）１−（２−ヒドロキシエチル）−２，２，６，６−テトラメチル−４−ヒドロキシピペリジンと、コハク酸との縮合物、
（３６）Ｎ，Ｎ’−ビス（２，２，６，６−テトラメチル−４−ピペリジル）−ヘキサメチレンジアミンと、４−ｔｅｒｔ−オクチルアミノ−２，６−ジクロロ−１，３，５−トリアジンとの縮合物、
（３７）Ｎ，Ｎ’−ビス（２，２，６，６−テトラメチル−４−ピペリジル）−ヘキサメチレンジアミンと、４−シクロヘキシルアミノ−２，６−ジクロロ−１，３，５−トリアジンとの縮合物、
（３８）Ｎ，Ｎ’−ビス−（２，２，６，６−テトラメチル−４−ピペリジル）ヘキサメチレンジアミンと、４−モルホリノ−２，６−ジクロロ−１，３，５−トリアジンとの縮合物、
（３９）Ｎ，Ｎ’−ビス−（１，２，２，６，６−ペンタメチル−４−ピペリジル）ヘキサメチレンジアミンと、４−モルホリノ−２，６−ジクロロ−１，３，５−トリアジンとの縮合物、
（４０）２−クロロ−４，６−ビス（４−ｎ−ブチルアミノ−２，２，６，６−テトラメチルピペリジル）−１，３，５−トリアジンと、１，２−ビス（３−アミノプロピルアミノ）エタンとの縮合物、
（４１）２−クロロ−４，６−ジ−（４−ｎ−ブチルアミノ−１，２，２，６，６−ペンタメチルピペリジル）−１，３，５−トリアジンと、１，２−ビス−（３−アミノプロピルアミノ）エタンとの縮合物、
（４２）７，７，９，９−テトラメチル−２−シクロウンデシル−１−オキサ−３，８−ジアザ−４−オキソスピロ［４．５］デカンと、エピクロロヒドリンとの反応生成物、
（４３）ポリ［メチル（３−オキシ−（２，２，６，６−テトラメチルピペリジン−４−イル）プロピル）］シロキサン、ＣＡＳＮｏ．１８２６３５−９９−０、
（４４）無水マレイン酸−Ｃ18〜Ｃ22−α−オレフィンコポリマーと、２，２，６，６−テトラメチル−４−アミノピペリジンとの反応生成物、
（４５）４，４’−ヘキサメチレンビス（アミノ−２，２，６，６−テトラメチルピペリジン）と、２，４−ジクロロ−６−［（２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
（４６）４，４’−ヘキサメチレンビス（アミノ−１，２，２，６，６−ペンタメチルピペリジン）と、２，４−ジクロロ−６−［（１，２，２，６，６−ペンタメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
（４７）４，４’−ヘキサメチレンビス（アミノ−１−プロポキシ−２，２，６，６−テトラメチルピペリジン）と、２，４−ジクロロ−６−［（１−プロポキシ−２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
（４８）４，４’−ヘキサメチレンビス（アミノ−１−アシルオキシ−２，２，６，６−テトラメチルピペリジンと、２，４−ジクロロ−６−［（１−アシルオキシ−２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、及び
（４９）（ａ）と（ｂ）との反応により得られた生成物であって、ここで（ａ）は、１，２−ビス（３−アミノプロピルアミノ）エタンを、シアヌル酸クロリドと反応させることによって得られた生成物であり、（ｂ）は、（２，２，６，６−テトラメチルピペリジン−４−イル）ブチルアミンである
から選択される、前記ポリオレフィン組成物。
【請求項６】
請求項１に記載のポリオレフィン組成物であって、
前記ヒンダードアミン系光安定剤が、以下のものから成る群：
（２）ビス（２，２，６，６−テトラメチルピペリジン−４−イル）セバケート、
（２０）２，２，６，６−テトラメチルピペリジン−４−イルオクタデカノエート、
（１４）１−（２−ヒドロキシ−２−メチルプロポキシ）−４−オクタデカノイルオキシ−２，２，６，６−テトラメチルピペリジン、
（３３）Ｎ，Ｎ’−ビス−ホルミル−Ｎ，Ｎ’−ビス（２，２，６，６−テトラメチル−４−ピペリジル）ヘキサメチレンジアミン、
（３６）Ｎ，Ｎ’−ビス（２，２，６，６−テトラメチル−４−ピペリジル）−ヘキサメチレンジアミンと、４−ｔｅｒｔ−オクチルアミノ−２，６−ジクロロ−１，３，５−トリアジンとの縮合物、
（３８）Ｎ，Ｎ’−ビス−（２，２，６，６−テトラメチル−４−ピペリジル）ヘキサメチレンジアミンと、４−モルホリノ−２，６−ジクロロ−１，３，５−トリアジンとの縮合物、
（３９）Ｎ，Ｎ’−ビス−（１，２，２，６，６−ペンタメチル−４−ピペリジル）ヘキサメチレンジアミンと、４−モルホリノ−２，６−ジクロロ−１，３，５−トリアジンとの縮合物、
（４４）無水マレイン酸−Ｃ18〜Ｃ22−α−オレフィンコポリマーと、２，２，６，６−テトラメチル−４−アミノピペリジンとの反応生成物、
（４５）４，４’−ヘキサメチレンビス（アミノ−２，２，６，６−テトラメチルピペリジン）と、２，４−ジクロロ−６−［（２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
（４７）４，４’−ヘキサメチレンビス（アミノ−１−プロポキシ−２，２，６，６−テトラメチルピペリジン）と、２，４−ジクロロ−６−［（１−プロポキシ−２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、及び
これらの２種又は３種の組み合わせ
から選択される、前記ポリオレフィン組成物。
【請求項７】
請求項１に記載のポリオレフィン組成物であって、
前記ヒンダードアミン系光安定剤が、以下の２種又は３種の組み合わせ：
（２）ビス（２，２，６，６−テトラメチルピペリジン−４−イル）セバケートと、（３６）Ｎ，Ｎ’−ビス（２，２，６，６−テトラメチル−４−ピペリジル）−ヘキサメチレンジアミンと、４−ｔｅｒｔ−オクチルアミノ−２，６−ジクロロ−１，３，５−トリアジンとの縮合物、
（２）ビス（２，２，６，６−テトラメチルピペリジン−４−イル）セバケートと、（３８）Ｎ，Ｎ’−ビス−（２，２，６，６−テトラメチル−４−ピペリジル）ヘキサメチレンジアミンと、４−モルホリノ−２，６−ジクロロ−１，３，５−トリアジンとの縮合物、
（２）ビス（２，２，６，６−テトラメチルピペリジン−４−イル）セバケートと、（３９）Ｎ，Ｎ’−ビス−（１，２，２，６，６−ペンタメチル−４−ピペリジル）ヘキサメチレンジアミンと、４−モルホリノ−２，６−ジクロロ−１，３，５−トリアジンとの縮合物、
（２）ビス（２，２，６，６−テトラメチルピペリジン−４−イル）セバケートと、（４５）４，４’−ヘキサメチレンビス（アミノ−２，２，６，６−テトラメチルピペリジン）と、２，４−ジクロロ−６−［（２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
（２０）２，２，６，６−テトラメチルピペリジン−４−イルオクタデカノエートと、（４５）４，４’−ヘキサメチレンビス（アミノ−２，２，６，６−テトラメチルピペリジン）と、２，４−ジクロロ−６−［（２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
（２）ビス（２，２，６，６−テトラメチルピペリジン−４−イル）セバケートと、（２０）２，２，６，６−テトラメチルピペリジン−４−イルオクタデカノエート、
（２）ビス（２，２，６，６−テトラメチルピペリジン−４−イル）セバケートと、（１４）１−（２−ヒドロキシ−２−メチルプロポキシ）−４−オクタデカノイルオキシ−２，２，６，６−テトラメチルピペリジンと、
（４５）４，４’−ヘキサメチレンビス（アミノ−２，２，６，６−テトラメチルピペリジン）と、２，４−ジクロロ−６−［（２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
（１４）１−（２−ヒドロキシ−２−メチルプロポキシ）−４−オクタデカノイルオキシ−２，２，６，６−テトラメチルピペリジンと、
（２０）２，２，６，６−テトラメチルピペリジン−４−イルオクタデカノエートと、
（４５）４，４’−ヘキサメチレンビス（アミノ−２，２，６，６−テトラメチルピペリジン）と、２，４−ジクロロ−６−［（２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
（２）ビス（２，２，６，６−テトラメチルピペリジン−４−イル）セバケートと、（１４）１−（２−ヒドロキシ−２−メチルプロポキシ）−４−オクタデカノイルオキシ−２，２，６，６−テトラメチルピペリジンと、
（３６）Ｎ，Ｎ’−ビス（２，２，６，６−テトラメチル−４−ピペリジル）−ヘキサメチレンジアミンと、４−ｔｅｒｔ−オクチルアミノ−２，６−ジクロロ−１，３，５−トリアジンとの縮合物、
（２）ビス（２，２，６，６−テトラメチルピペリジン−４−イル）セバケートと、（１４）１−（２−ヒドロキシ−２−メチルプロポキシ）−４−オクタデカノイルオキシ−２，２，６，６−テトラメチルピペリジンと、
（３８）Ｎ，Ｎ’−ビス−（２，２，６，６−テトラメチル−４−ピペリジル）ヘキサメチレンジアミンと、４−モルホリノ−２，６−ジクロロ−１，３，５−トリアジンとの縮合物、
及び
（２）ビス（２，２，６，６−テトラメチルピペリジン−４−イル）セバケートと、（１４）１−（２−ヒドロキシ−２−メチルプロポキシ）−４−オクタデカノイルオキシ−２，２，６，６−テトラメチルピペリジンと、
（３９）Ｎ，Ｎ’−ビス−（１，２，２，６，６−ペンタメチル−４−ピペリジル）ヘキサメチレンジアミンと、４−モルホリノ−２，６−ジクロロ−１，３，５−トリアジンとの縮合物
から成る群から選択される、前記ポリオレフィン組成物。
【請求項８】
前記ポリオレフィン基材に、さらに、
トリス（２，４−ジ−ｔｅｒｔ−ブチルフェニル）ホスファイト／ヒンダードフェノール系酸化防止剤との組み合わせであって、該ヒンダードフェノール系酸化防止剤が、トリス（３，５−ジ−ｔｅｒｔ−ブチル−４−ヒドロキシベンジル）イソシアヌレート、１，３，５−トリス−（３，５−ジ−ｔｅｒｔ−ブチル−４−ヒドロキシベンジル）−２，４，６−トリメチルベンゼン、３，５−ジ−ｔｅｒｔ−ブチル−４−ヒドロキシベンジルホスホン酸のモノエチルエステルのカルシウム塩、ペンタエリトリトールテトラキス［３−（３，５−ジ−ｔｅｒｔ−ブチル−４−ヒドロキシフェニル）プロピオネート］、及びオクタデシル３−（３，５−ジ−ｔｅｒｔ−ブチル−４−ヒドロキシフェニル）プロピオネートからなる群から選択される、前記組み合わせ、
Ｎ，Ｎ−ジ（Ｃ16〜Ｃ18アルキル）ヒドロキシルアミン、
トリス（２，４−ジ−ｔｅｒｔ−ブチルフェニル）ホスファイト／Ｎ，Ｎ−ジ（Ｃ16〜Ｃ18アルキル）ヒドロキシルアミンの組み合わせ、
ジ（Ｃ16〜Ｃ18アルキル）メチルアミンオキシド、又は
トリス（２，４−ジ−ｔｅｒｔ−ブチルフェニル）ホスファイト／ジ（Ｃ16〜Ｃ18アルキル）メチルアミンオキシドの組み合わせ
が組み込まれている、請求項１に記載のポリオレフィン組成物。
【請求項９】
前記ポリオレフィン基材に、さらに、
トリス（２，４−ジ−ｔｅｒｔ−ブチルフェニル）ホスファイト／ペンタエリトリトールテトラキス［３−（３，５−ジ−ｔｅｒｔ−ブチル−４−ヒドロキシフェニル）プロピオネート］の組み合わせ、
トリス（２，４−ジ−ｔｅｒｔ−ブチルフェニル）ホスファイト／オクタデシル３−（３，５−ジ−ｔｅｒｔ−ブチル−４−ヒドロキシフェニル）プロピオネートの組み合わせ、
Ｎ，Ｎ−ジ（Ｃ16〜Ｃ18アルキル）ヒドロキシルアミン、
トリス（２，４−ジ−ｔｅｒｔ−ブチルフェニル）ホスファイト／Ｎ，Ｎ−ジ（Ｃ16〜Ｃ18アルキル）ヒドロキシルアミンの組み合わせ、
ジ（Ｃ16〜Ｃ18アルキル）メチルアミンオキシド、又は
トリス（２，４−ジ−ｔｅｒｔ−ブチルフェニル）ホスファイト／ジ（Ｃ16〜Ｃ18アルキル）メチルアミンオキシドの組み合わせ
が組み込まれている、請求項１に記載のポリオレフィン組成物。
【請求項１０】
前記ポリオレフィン基材に、
炭酸カルシウム、水酸化マグネシウム、タルク、ウォラストナイト、及びフライアッシュから成る群から選択される充填材；又は
臭素化難燃剤、リン系難燃剤、メラミン系化合物、及びアンチモン化合物から成る群から選択される、１種以上の難燃剤；又は
メラミン化合物／ポリオールの縮合物；又は
メラミンポリホスフェート、アンモニウムポリホスフェート、ペンタエリトリトール−ジメチルホスホネート、又はメラミン化合物／ポリオールの縮合物であって、ここで該ポリオールは、直鎖状、分枝鎖状、若しくは環状の三価、四価、五価、若しくは六価のアルコールであるか、又は直鎖状若しくは環状のＣ4〜Ｃ6アルドース、若しくはＣ4〜Ｃ6ケトースであり、該メラミン化合物は、メラミンホスフェート、メラミンピロホスフェート、若しくはメラミンポリホスフェートである、前記縮合物、あるいは三酸化アンチモンと、デカブロモジフェニルエーテル若しくはトリス［３−ブロモ−２，２−ビス（ブロモメチル）プロピル］ホスフェートとの組み合わせ；又は
酸化亜鉛、銅、銅化合物、銀化合物、銀分散体、担持された銀、３，５−ジメチル−テトラヒドロ−１，３，５−２Ｈ−チオジアジン−２−チオン、ビス−トリブチルスズ酸化物、４，５−ジクロロ−２−ｎ−オクチル−４−イソチアゾリン−３−オン、Ｎ−ブチル−ベンゾイソチアゾリン、１０，１０’−オキシビスフェノキシアルシン、亜鉛−２−ピリジンチオール−１−オキシド、２−メチルチオ−４−シクロプロピルアミノ−６−（α，β−ジメチルプロピルアミノ）−ｓ−トリアジン、２−メチルチオ−４−シクロプロピルアミノ−６−ｔｅｒｔ−ブチルアミノ−ｓ−トリアジン、２−メチルチオ−４−エチルアミノ−６−（α，β−ジメチルプロピルアミノ）−ｓ−トリアジン、２，４，４’−トリクロロ−２’−ヒドロキシジフェニルエーテル、３−ヨウ素−２−プロペニル−ブチルカルバメート、カルベンダジム、及びチアベンダゾールから成る群から選択される１種以上の抗菌性化合物
を含む追加の添加剤が組み込まれている、請求項１に記載のポリオレフィン組成物。
【請求項１１】
前記ポリオレフィン基材に、
ゼオライトに担持された銀、ガラスに担持された銀、元素銀、マイクロ若しくはナノスケールの元素銀、シリコーンオイルに分散された元素銀、塩化銀、硝酸銀、硫酸銀、リン酸銀、ジルコン酸銀、及び銀アパタイトからなる群から選択される１種以上の抗菌性化合物
を含む追加の添加剤が組み込まれている、請求項１に記載のポリオレフィン組成物。
【請求項１２】
前記ポリオレフィン基材に、該ポリオレフィン基材の質量に対する質量％で、
前記１種以上の紫外線吸収剤が合計で、約０．１０〜約２．５質量％、好ましくは約０．１０〜約１．５質量％、より好ましくは約０．１０〜約０．９５質量％、
前記１種以上のヒンダードアミン系光安定剤が合計で、約０．１０〜約１．９質量％、好ましくは約０．１５〜約１．５質量％、
前記１種以上の酸化防止剤が合計で、約０．０５〜約１．０質量％、好ましくは約０．１０〜約０．７５質量％、
１種以上の着色剤が合計で、約０．１０〜約３．０質量％、好ましくは約０．２〜約１．０質量％、
１種以上の充填材が合計で、約５〜約７０質量％、好ましくは約１５〜約４０質量％、
１種以上の難燃剤が合計で、約１〜約７０質量％、好ましくは約１〜約５０質量％、より好ましくは約１〜約４０質量％、
及び任意で、
１種以上の抗菌性化合物が合計で、約０．００１〜約５．０質量％、好ましくは約０．０１〜約４．０質量％、より好ましくは約０．０２〜約２．０質量％、
が組み込まれている、請求項１に記載のポリオレフィン組成物。
【請求項１３】
ポリエチレン、ポリプロピレン、エチレン／プロピレンコポリマー、ポリプロピレンとポリエチレンとの混合物、及びそれらの２つ以上の混合物から成る群から選択されるポリオレフィン基材を含有するポリオレフィン組成物であって、
前記ポリオレフィン基材には、
ａ）以下のものから成る群から選択される紫外線吸収剤１種以上が、合計で約０．１０〜約０．９５質量％：５−クロロ−２−（３−ｔ−ブチル−２−ヒドロキシ−５−メチルフェニル）−２Ｈ−ベンゾトリアゾール、２−（３，５−ビス−α−クミル−２−ヒドロキシフェニル）−２Ｈ−ベンゾトリアゾール、４，６−ジフェニル−２−（４−ヘキシルオキシ−２−ヒドロキシフェニル）−ｓ−トリアジン、４，６−ビス−（２，４−ジメチルフェニル）−２−（２−ヒドロキシ−４−オクチルオキシフェニル）−ｓ−トリアジン、ヘキサデシル３，５−ジ−ｔｅｒｔ−ブチル−４−ヒドロキシベンゾエート、２，４−ジ−ｔｅｒｔ−ブチルフェニル３，５−ジ−ｔｅｒｔ−ブチル−４−ヒドロキシベンゾエート、及び４−オクチルオキシ−２−ヒドロキシベンゾフェノン；
ｂ）以下のものから成る群から選択される２種若しくは３種のヒンダードアミン系光安定剤の組み合わせが約０．１５〜約１．５質量％：
（２）ビス（２，２，６，６−テトラメチルピペリジン−４−イル）セバケートと、（３６）Ｎ，Ｎ’−ビス（２，２，６，６−テトラメチル−４−ピペリジル）−ヘキサメチレンジアミンと、４−ｔｅｒｔ−オクチルアミノ−２，６−ジクロロ−１，３，５−トリアジンとの縮合物、
（２）ビス（２，２，６，６−テトラメチルピペリジン−４−イル）セバケートと、（３８）Ｎ，Ｎ’−ビス−（２，２，６，６−テトラメチル−４−ピペリジル）ヘキサメチレンジアミンと、４−モルホリノ−２，６−ジクロロ−１，３，５−トリアジンとの縮合物、
（２）ビス（２，２，６，６−テトラメチルピペリジン−４−イル）セバケートと、（３９）Ｎ，Ｎ’−ビス−（１，２，２，６，６−ペンタメチル−４−ピペリジル）ヘキサメチレンジアミンと、４−モルホリノ−２，６−ジクロロ−１，３，５−トリアジンとの縮合物、
（２）ビス（２，２，６，６−テトラメチルピペリジン−４−イル）セバケートと、（４５）４，４’−ヘキサメチレンビス（アミノ−２，２，６，６−テトラメチルピペリジン）と、２，４−ジクロロ−６−［（２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
（２０）２，２，６，６−テトラメチルピペリジン−４−イルオクタデカノエートと、（４５）４，４’−ヘキサメチレンビス（アミノ−２，２，６，６−テトラメチルピペリジン）と、２，４−ジクロロ−６−［（２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
（２）ビス（２，２，６，６−テトラメチルピペリジン−４−イル）セバケートと、（２０）２，２，６，６−テトラメチルピペリジン−４−イルオクタデカノエート、
（２）ビス（２，２，６，６−テトラメチルピペリジン−４−イル）セバケートと、
（１４）１−（２−ヒドロキシ−２−メチルプロポキシ）−４−オクタデカノイルオキシ−２，２，６，６−テトラメチルピペリジンと、
（４５）４，４’−ヘキサメチレンビス（アミノ−２，２，６，６−テトラメチルピペリジン）と、２，４−ジクロロ−６−［（２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
（１４）１−（２−ヒドロキシ−２−メチルプロポキシ）−４−オクタデカノイルオキシ−２，２，６，６−テトラメチルピペリジンと、
（２０）２，２，６，６−テトラメチルピペリジン−４−イルオクタデカノエートと、
（４５）４，４’−ヘキサメチレンビス（アミノ−２，２，６，６−テトラメチルピペリジン）と、２，４−ジクロロ−６−［（２，２，６，６−テトラメチルピペリジン−４−イル）ブチルアミノ］−ｓ−トリアジンとの、２−クロロ−４，６−ビス（ジブチルアミノ）−ｓ−トリアジンで末端がキャップされたオリゴマー縮合物、
（２）ビス（２，２，６，６−テトラメチルピペリジン−４−イル）セバケートと、（１４）１−（２−ヒドロキシ−２−メチルプロポキシ）−４−オクタデカノイルオキシ−２，２，６，６−テトラメチルピペリジンと、
（３６）Ｎ，Ｎ’−ビス（２，２，６，６−テトラメチル−４−ピペリジル）−ヘキサメチレンジアミンと、４−ｔｅｒｔ−オクチルアミノ−２，６−ジクロロ−１，３，５−トリアジンとの縮合物、
（２）ビス（２，２，６，６−テトラメチルピペリジン−４−イル）セバケートと、（１４）１−（２−ヒドロキシ−２−メチルプロポキシ）−４−オクタデカノイルオキシ−２，２，６，６−テトラメチルピペリジンと、
（３８）Ｎ，Ｎ’−ビス−（２，２，６，６−テトラメチル−４−ピペリジル）ヘキサメチレンジアミンと、４−モルホリノ−２，６−ジクロロ−１，３，５−トリアジンとの縮合物、
及び
（２）ビス（２，２，６，６−テトラメチルピペリジン−４−イル）セバケートと、（１４）１−（２−ヒドロキシ−２−メチルプロポキシ）−４−オクタデカノイルオキシ−２，２，６，６−テトラメチルピペリジンと、
（３９）Ｎ，Ｎ’−ビス−（１，２，２，６，６−ペンタメチル−４−ピペリジル）ヘキサメチレンジアミンと、４−モルホリノ−２，６−ジクロロ−１，３，５−トリアジンとの縮合物；
ｃ）以下のいずれかを約０．１０〜約０．７５質量％：
トリス（２，４−ジ−ｔｅｒｔ−ブチルフェニル）ホスファイト／ペンタエリトリトールテトラキス［３−（３，５−ジ−ｔｅｒｔ−ブチル−４−ヒドロキシフェニル）プロピオネート］の組み合わせ、
トリス（２，４−ジ−ｔｅｒｔ−ブチルフェニル）ホスファイト／オクタデシル３−（３，５−ジ−ｔｅｒｔ−ブチル−４−ヒドロキシフェニル）プロピオネートの組み合わせ、
Ｎ，Ｎ−ジ（Ｃ16〜Ｃ18アルキル）ヒドロキシルアミン、
トリス（２，４−ジ−ｔｅｒｔ−ブチルフェニル）ホスファイト／Ｎ，Ｎ−ジ（Ｃ16〜Ｃ18アルキル）ヒドロキシルアミンの組み合わせ、
ジ（Ｃ16〜Ｃ18アルキル）メチルアミンオキシド、又は
トリス（２，４−ジ−ｔｅｒｔ−ブチルフェニル）ホスファイト／ジ（Ｃ16〜Ｃ18アルキル）メチルアミンオキシドの組み合わせ；
ｄ）有機及び無機の顔料から成る群から選択される着色剤が１種以上、合計で約０．１〜約３．０質量％；
ｅ）炭酸カルシウム、水酸化マグネシウム、タルク、ウォラストナイト、及びフライアッシュから成る群から選択される充填材が１種以上、合計で約１５〜約４０質量％；
ｆ）メラミンポリホスフェート、アンモニウムポリホスフェート、ペンタエリトリトール−ジメチルホスホネート、メラミン化合物／ポリオールの縮合物、及び三酸化アンチモンと、デカブロモジフェニルエーテル若しくはトリス［３−ブロモ−２，２−ビス（ブロモメチル）プロピル］ホスフェートとの組み合わせから成る群から選択される難燃剤１種以上が、合計で約１〜約４０質量％；及び任意で、
ｇ）酸化亜鉛、銅、銅化合物、銀化合物、銀分散体、担持された銀、３，５−ジメチル−テトラヒドロ−１，３，５−２Ｈ−チオジアジン−２−チオン、ビス−トリブチルスズ酸化物、４，５−ジクロロ−２−ｎ−オクチル−４−イソチアゾリン−３−オン、Ｎ−ブチル−ベンゾイソチアゾリン、１０，１０’−オキシビスフェノキシアルシン、亜鉛−２−ピリジンチオール−１−オキシド、２−メチルチオ−４−シクロプロピルアミノ−６−（α，β−ジメチルプロピルアミノ）−ｓ−トリアジン、２−メチルチオ−４−シクロプロピルアミノ−６−ｔｅｒｔ−ブチルアミノ−ｓ−トリアジン、２−メチルチオ−４−エチルアミノ−６−（α，β−ジメチルプロピルアミノ）−ｓ−トリアジン、２，４，４’−トリクロロ−２’−ヒドロキシジフェニルエーテル、３−ヨウ素−２−プロペニル−ブチルカルバメート、カルベンダジム、及びチアベンダゾールから成る群から選択される１種以上の抗菌性化合物が、合計で約０．０２〜約２．０質量％；
組み込まれており、
前記組成物が、以下の特性：
ＡＳＴＭ  Ｄ４２２６に従って測定した衝撃強さが、３５ｉｎ−ｌｂを超えるものであり、
ＡＳＴＭ  Ｄ６９６に従って測定した線熱膨張係数が、４．５×１０-5ｉｎ／ｉｎ／ｆｔ未満であり、そして任意で
ＡＳＴＭ  Ｄ６８６４に従って、完成したサイディング部における色の均一性が許容可能であり、及び／又は
ＡＳＴＭ  Ｄ２２４４に従って、目的とする用途のための色差ΔＥが、許容可能な低さであり、及び／又は
ＵＬ−９４でＶ−１又はＶ−０の評価を示すか、及び／又はＡＳＴＭ  Ｅ−８４に従って測定した火炎伝播指数が、２００未満である、
を示す、前記ポリオレフィン組成物。
【請求項１４】
ａ）ヒドロキシベンゾエート紫外線吸収剤、
ｂ）高分子量のヒンダードアミン及び低分子量のヒンダードアミン、
ｃ）１種以上の酸化防止剤、
ｄ）１種以上の着色剤、
ｅ）１種以上の充填材、
ｆ）１種以上の難燃剤、及び
ｇ）アクリル系加工助剤
が組み込まれたポリオレフィン基材を含有する、ポリオレフィン組成物。
【請求項１５】
前記ポリオレフィン組成物が、家屋のサイディング、外装材、下端、及び屋根材から成る群から選択される押出成形製品に組み込まれ；及び
前記押出成形製品は、厚さが約０．０３０インチ〜約０．０７０インチであり、質量が約０．１８ｌｂｓ／ｆｔ2〜約０．３１ｌｂｓ／ｆｔ2である；
請求項１４に記載のポリオレフィン組成物。